(57)【要約】  補強シートは、金属板に接着して前記金属板を補強するための補強シートであって、樹脂を含有する心材層と、前記心材層の厚み方向の一方側に配置される表層と、を備え、前記表層は、複数の一方向繊維樹脂複合シートが積層されており、前記心材層の固化物の断面におけるボイドの面積比率が、５０％以下である。
2019066022.tif 000002
【特許請求の範囲】
【請求項１】
金属板に接着して前記金属板を補強するための補強シートであって、
樹脂を含有する心材層と、
前記心材層の厚み方向の一方側に配置される表層と、を備え、
前記表層は、複数の一方向繊維樹脂複合シートが積層されており、
前記心材層の固化物の断面におけるボイドの面積比率が、５０％以下であることを特徴とする、補強シート。
【請求項２】
前記心材層は、充填材をさらに含有し、
前記心材層における前記充填材の含有割合は、１５質量％以上８５質量％未満であることを特徴とする、請求項１に記載の補強シート。
【請求項３】
前記樹脂は、マトリックス樹脂と、前記マトリックス樹脂中に分散する二相構造を形成するエラストマーとを含み、
前記心材層の固化物の断面における前記エラストマーからなるドメインの面積比率が、４０％以下であることを特徴とする、請求項１または２に記載の補強シート。
【請求項４】
前記樹脂は、マトリックス樹脂と、前記マトリックス樹脂中に分散する二相構造を形成するエラストマーとを含み、
前記心材層の固化物の断面における前記エラストマーからなるドメインの面積比率が、３０％以下であることを特徴とする、請求項１または２に記載の補強シート。
【請求項５】
前記心材層の固化物の断面積１０６２４μｍ２あたりの前記ドメインの数が５以上であることを特徴とする、請求項３または４に記載の補強シート。
【請求項６】
前記心材層の固化物の断面積２６．５６μｍ２あたりの前記ドメインの数が５以上であることを特徴とする、請求項３または４に記載の補強シート。
【請求項７】
前記マトリックス樹脂は、未変性エポキシ樹脂を含み、
前記エラストマーは、ゴム変性エポキシ樹脂を含むことを特徴とする、請求項３〜６のいずれか一項に記載の補強シート。
【請求項８】
前記心材層の厚み方向の他方側に配置される接着剤層をさらに備えることを特徴とする、請求項１〜７のいずれか一項に記載の補強シート。
【請求項９】
前記複数の一方向繊維樹脂複合シートのそれぞれは、カーボン繊維またはガラス繊維と、熱硬化性樹脂とを含有することを特徴とする、請求項１〜８のいずれか一項に記載の補強シート。
【請求項１０】
請求項１〜９のいずれか一項に記載の補強シートと、
前記補強シートにより補強される金属板と、を備えることを特徴とする、補強部材。
【請求項１１】
金属板に接着して前記金属板を補強するための補強キットであって、
樹脂を含有する心材層と、
複数の一方向繊維樹脂複合シートが積層されている表層と、を備え、
前記心材層の固化物の断面におけるボイドの面積が、５０％以下であることを特徴とする、補強キット。
【請求項１２】
金属板に接着して前記金属板を補強するための補強シートの製造方法であって、
樹脂を含有する心材層であって、前記心材層の固化物の断面におけるボイドの面積比率が５０％以下である心材層を準備する工程と、
複数の一方向繊維樹脂複合シートが積層されている表層を準備する工程と、
前記表層を前記心材層の厚み方向の一方側に貼り付ける工程と、を含むことを特徴とする、補強シートの製造方法。
【請求項１３】
樹脂を含有する心材層であって、前記心材層の固化物の断面におけるボイドの面積比率が５０％以下である心材層と、前記心材層の厚み方向の一方側に配置され、複数の一方向繊維樹脂複合シートが積層されている表層と、を備える補強シートを準備する工程と、
前記補強シートを金属板に貼り付けて、前記金属板を補強する工程と、を含むことを特徴とする、補強部材の製造方法。
【請求項１４】
樹脂を含有する心材層であって、前記心材層の固化物の断面におけるボイドの面積比率が５０％以下である心材層を、金属板に貼り付ける工程と、
前記心材層における前記金属板と反対側の面に、複数の一方向繊維樹脂複合シートが積層されている表層を貼り付けて、前記金属板を補強する工程と、を含むことを特徴とする、補強部材の製造方法。
【発明の詳細な説明】
【技術分野】
【０００１】
本発明は、補強シート、補強部材、補強キット、補強シートの製造方法および補強部材の製造方法に関する。
【背景技術】
【０００２】
従来、各種産業製品に使用される金属板を、補強シートにより補強することが知られている。【０００３】
そのような補強シートとして、例えば、ガラスクロスと、ガラスクロスに積層される熱硬化性樹脂層とを備える鋼板補強シートが提案されている（例えば、特許文献１参照。）。【０００４】
そのような補強シートは、熱硬化性樹脂層を鋼板に貼り付けた後、熱硬化性樹脂層を加熱硬化させることによって、鋼板を補強する。
【先行技術文献】
【特許文献】
【０００５】
【特許文献１】特開２０１０−５８３９４号公報
【発明の概要】
【発明が解決しようとする課題】
【０００６】
しかるに、近年、各種産業製品に使用される金属板の薄肉化が望まれている。特に自動車などの輸送機械では、二酸化炭素の排出量を削減すべく、金属板の薄肉化を図り、輸送機械の軽量化を図ることが望まれている。【０００７】
しかし、金属板を薄肉化すると強度が不十分となる場合がある。そこで、特許文献１に記載の鋼板補強シートを用いて金属板を補強することが検討されるが、輸送機械などの各種産業製品では、特許文献１に記載の鋼板補強シートの金属板に対する補強性のさらなる向上が要求される場合がある。【０００８】
そこで、本発明は、金属板に対する補強性の向上を図ることができる補強シート、補強部材、補強キット、補強シートの製造方法および補強部材の製造方法を提供する。
【課題を解決するための手段】
【０００９】
本発明［１］は、金属板に接着して前記金属板を補強するための補強シートであって、樹脂を含有する心材層と、前記心材層の厚み方向の一方側に配置される表層と、を備え、前記表層は、複数の一方向繊維樹脂複合シートが積層されており、前記心材層の固化物の断面におけるボイドの面積比率が、５０％以下である補強シートを含んでいる。【００１０】
本発明［２］は、前記心材層は、充填材をさらに含有し、前記心材層における前記充填材の含有割合は、１５質量％以上８５質量％未満である、上記［１］に記載の補強シートを含んでいる。【００１１】
本発明［３］は、前記樹脂は、マトリックス樹脂と、前記マトリックス樹脂中に分散する二相構造を形成するエラストマーとを含み、前記心材層の固化物の断面における前記エラストマーからなるドメインの面積比率が、４０％以下である、上記［１］または［２］に記載の補強シートを含んでいる。【００１２】
本発明［４］は、前記樹脂は、マトリックス樹脂と、前記マトリックス樹脂中に分散する二相構造を形成するエラストマーとを含み、前記心材層の固化物の断面における前記エラストマーからなるドメインの面積比率が、３０％以下である、上記［１］または［２］に記載の補強シートを含んでいる。【００１３】
本発明［５］は、前記心材層の固化物の断面積１０６２４μｍ２あたりの前記ドメインの数が５以上である、上記［３］または［４］に記載の補強シートを含んでいる。【００１４】
本発明［６］は、前記心材層の固化物の断面積２６．５６μｍ２あたりの前記ドメインの数が５以上である、上記［３］または［４］に記載の補強シートを含んでいる。【００１５】
本発明［７］は、前記マトリックス樹脂は、未変性エポキシ樹脂を含み、前記エラストマーは、ゴム変性エポキシ樹脂を含む、上記［３］〜［６］のいずれか一項に記載の補強シートを含んでいる。【００１６】
本発明［８］は、前記心材層の厚み方向の他方側に配置される接着剤層をさらに備える、上記［１］〜［７］のいずれか一項に記載の補強シートを含んでいる。【００１７】
本発明［９］は、前記複数の一方向繊維樹脂複合シートのそれぞれは、カーボン繊維またはガラス繊維と、熱硬化性樹脂とを含有する、上記［１］〜［８］のいずれか一項に記載の補強シートを含んでいる。【００１８】
本発明［１０］は、上記［１］〜［９］のいずれか一項に記載の補強シートと、前記補強シートにより補強される金属板と、を備える、補強部材を含んでいる。【００１９】
本発明［１１］は、金属板に接着して前記金属板を補強するための補強キットであって、樹脂を含有する心材層と、複数の一方向繊維樹脂複合シートが積層されている表層と、を備え、前記心材層の固化物の断面におけるボイドの面積が、５０％以下である、補強キットを含んでいる。【００２０】
本発明［１２］は、金属板に接着して前記金属板を補強するための補強シートの製造方法であって、樹脂を含有する心材層であって、前記心材層の固化物の断面におけるボイドの面積比率が５０％以下である心材層を準備する工程と、複数の一方向繊維樹脂複合シートが積層されている表層を準備する工程と、前記表層を前記心材層の厚み方向の一方側に貼り付ける工程と、を含む、補強シートの製造方法を含んでいる。【００２１】
本発明［１３］は、樹脂を含有する心材層であって、前記心材層の固化物の断面におけるボイドの面積比率が５０％以下である心材層と、前記心材層の厚み方向の一方側に配置され、複数の一方向繊維樹脂複合シートが積層されている表層と、を備える補強シートを準備する工程と、前記補強シートを金属板に貼り付けて、前記金属板を補強する工程と、を含む、補強部材の製造方法を含んでいる。【００２２】
本発明［１４］は、樹脂を含有する心材層であって、前記心材層の固化物の断面におけるボイドの面積比率が５０％以下である心材層を、金属板に貼り付ける工程と、前記心材層における前記金属板と反対側の面に、複数の一方向繊維樹脂複合シートが積層されている表層を貼り付けて、前記金属板を補強する工程と、を含む、補強部材の製造方法を含んでいる。
【発明の効果】
【００２３】
本発明の補強シートおよび補強キットは、複数の一方向繊維樹脂複合シートが積層されている表層を備え、かつ、心材層の固化物の断面におけるボイドの面積比率が上記上限以下である。そのため、金属板に対する補強シートおよび補強キットの補強性の向上を図ることができ、補強シートまたは補強キットにより補強される金属板（補強部材）の強度の向上を図ることができる。【００２４】
本発明の補強部材は、上記の補強シートと、補強シートにより補強される金属板とを備える。そのため、補強部材の強度の向上を図ることができる。【００２５】
本発明の補強シートの製造方法は、表層を心材層に貼り付けて、上記の補強シートを製造する。そのため、簡易な方法でありながら、上記の補強シートを円滑に製造することができる。【００２６】
本発明の補強部材の製造方法は、金属板に上記の補強シートを貼り付けるか、または、金属板に心材層を貼り付けた後、心材層に表層を貼り付けて、上記の補強部材を製造する。そのため、簡易な方法でありながら、上記の補強部材を円滑に製造することができる。
【図面の簡単な説明】
【００２７】
【図１】図１は、本発明の補強シートの第１実施形態の側断面図を示す。
【図２】図２は、図１に示す表層の分解斜視図である。
【図３】図３Ａは、本発明の補強部材の製造方法の一実施形態を説明するための説明図であって、図１に示す補強シートを金属板に貼り付ける工程を示す。図３Ｂは、図３Ａに続いて、接着剤層と、必要に応じて心材樹脂および表層樹脂とを硬化させる工程を示す。
【図４】図４Ａは、本発明の補強部材の製造方法の他の実施形態を説明するための説明図であって、金属板上に接着剤層を形成する工程を示す。図４Ｂは、図４Ａに続いて、接着剤層に心材層を貼り付ける工程を示す。図４Ｃは、図４Ｂに続いて、心材層に表層を貼り付ける工程を示す。
【図５】図５Ａは、本発明の補強シートの第２実施形態の側断面図を示す。図５Ｂは、図５Ａに示す補強シートを金属板に接着した状態を示す。
【図６】図６は、本発明の補強キットの一実施形態の側断面図を示す。
【図７】図７Ａは、実施例１の心材層断面の金属顕微鏡画像（倍率：５０倍）を示す。図７Ｂは、図７Ａに示す金属顕微鏡画像を画像解析ソフトにより二値化した状態を示す。図７Ｃは、実施例５の心材層断面の金属顕微鏡画像（倍率：５０倍）を示す。図７Ｄは、図７Ｃに示す金属顕微鏡画像を画像解析ソフトにより二値化した状態を示す。
【図８】図８Ａは、比較例１の心材層断面の金属顕微鏡画像（倍率：５０倍）を示す。図８Ｂは、図８Ａに示す金属顕微鏡画像を画像解析ソフトにより二値化した状態を示す。図８Ｃは、比較例２の心材層断面の金属顕微鏡画像（倍率：５０倍）を示す。図８Ｄは、図８Ｃに示す金属顕微鏡画像を画像解析ソフトにより二値化した状態を示す。
【図９】図９Ａは、実施例１の心材層断面のＳＥＭ画像（倍率：２００００倍）を示す。図９Ｂは、図９Ａに示すＳＥＭ画像を画像解析ソフトにより二値化した状態を示す。図９Ｃは、実施例２の心材層断面のＳＥＭ画像（倍率：２００００倍）を示す。図９Ｄは、図９Ｃに示すＳＥＭ画像を画像解析ソフトにより二値化した状態を示す。
【図１０】図１０Ａは、実施例３の心材層断面のＳＥＭ画像（倍率：２００００倍）を示す。図１０Ｂは、図１０Ａに示すＳＥＭ画像を画像解析ソフトにより二値化した状態を示す。図１０Ｃは、実施例４の心材層断面のＳＥＭ画像（倍率：１０００倍）を示す。図１０Ｄは、図１０Ｃに示すＳＥＭ画像を画像解析ソフトにより二値化した状態を示す。図１０Ｅは、実施例５の心材層断面のＳＥＭ画像（倍率：１０００倍）を示す。図１０Ｆは、図１０Ｅに示すＳＥＭ画像を画像解析ソフトにより二値化した状態を示す。
【発明を実施するための形態】
【００２８】
＜第１実施形態＞
１．補強シート
本発明の補強シートの第１実施形態である補強シート１を、図１および図２を参照して説明する。
【００２９】
図１に示すように、補強シート１は、平板形状を有し、具体的には、所定の厚みを有し、前記厚み方向と直交する所定方向に延び、平坦な表面および平坦な裏面を有している。
【００３０】
図１において、紙面上下方向は、補強シート１の厚み方向である。紙面上側は、厚み方向の一方側であり、紙面下側は、厚み方向の他方側である。
【００３１】
図１において、紙面左右方向は、補強シート１の第１の面方向（厚み方向に直交する方向）である。紙面右側は、第１の面方向の一方側であり、紙面左側は、第１の面方向の他方側である。
【００３２】
図１において、紙厚方向は、補強シート１の第２の面方向（厚み方向および第１の面方向の両方向と直交する方向）である。紙面手前側は、第２の面方向の一方側であり、紙面奥側は、第２の面方向の他方側である。
【００３３】
補強シート１は、金属板６に接着して金属板６を補強するための部材である（図３Ｂ参照）。補強シート１は、心材層２と、心材層２の厚み方向の一方側に配置される表層３と、心材層２の厚み方向の他方側に配置される接着剤層４とを備える。つまり、接着剤層４、心材層２および表層３は、厚み方向の他方側から一方側に向かって順に積層されている。また、接着剤層４には、好ましくは、離型層５が剥離可能に貼着されている。離型層５が接着剤層４に貼着される補強シート１を、離型層付補強シート１Ａとして、離型層５を有さない補強シート１と区別する。
【００３４】
心材層２は、表層３と接着剤層４との間に配置される。心材層２は、薄層形状を有し、具体的には、所定の厚みを有し、前記厚み方向と直交する所定方向に延び、平坦な表面（厚み方向一方面）および平坦な裏面（厚み方向他方面）を有している。心材層２は、少なくとも樹脂を含有する。なお、以下において、心材層２が含有する樹脂を心材樹脂とする。
【００３５】
心材樹脂は、例えば、マトリックス樹脂と、エラストマーとを含む。心材樹脂は、好ましくは、マトリックス樹脂およびエラストマーからなる。
【００３６】
心材樹脂は、媒体を構成するマトリックス樹脂と、エラストマーからなり、マトリックス樹脂中に分散するドメインとを含む二相構造（相分離構造）を有する。
【００３７】
図１において、心材層２および表層３の一部（円で囲んだ部分）を拡大した第１概略構成図と、第１概略構成図における心材樹脂（四角で囲んだ部分）をさらに拡大した第２概略構成図とを示す。第１概略構成図において、心材樹脂を心材樹脂２１として示し、充填材を充填材２０として示す。第２概略構成図において、マトリックス樹脂をマトリックス樹脂２２として示し、エラストマーからなるドメインをドメイン２３として示し、ボイド（気孔）をボイド２４として示す。
【００３８】
二相構造において、マトリックス樹脂２２は、三次元的に連続する連続相を構成し、エラストマーからなるドメイン２３は、マトリックス樹脂２２から相分離して、マトリックス樹脂２２中に分散する分散相を構成する。このような二相構造は、海島構造とも呼ばれる。
【００３９】
なお、ドメイン２３の形状は、特に制限されない。ドメイン２３の形状として、例えば、粒子状（不定形状）、球形状、棒状、板状などが挙げられる。ドメイン２３の最大長さ（最大寸法）は、例えば、５００μｍ以下、好ましくは、２５０μｍ以下、さらに好ましくは、１００μｍ以下、とりわけ好ましくは、２５μｍ以下、例えば、０．０１μｍ以上、好ましくは、０．０５μｍ以上、さらに好ましくは、０．１μｍ以上である。ドメインの寸法は、後述する実施例に記載の方法に準拠して測定できる。
【００４０】
マトリックス樹脂は、後述するエラストマーよりも高いヤング率を有する硬質樹脂である。マトリックス樹脂のヤング率は、マトリックス樹脂が固化状態であるときに、例えば、１ＭＰａ以上、好ましくは、５ＭＰａ以上、さらに好ましくは、１５０ＭＰａ以上、とりわけ好ましくは、１，２００ＭＰａ以上、特に好ましくは、１，５００ＭＰａを超過し、例えば、１０，０００ＭＰａ以下、好ましくは、５，０００ＭＰａ以下である。
【００４１】
なお、「固化状態」とは、樹脂が熱可塑性樹脂である場合、樹脂が軟化温度未満に冷却されて流動性を有さない固体状態であることを示し、樹脂が熱硬化性樹脂である場合、樹脂が完全硬化された状態（Ｃステージ）であることを示す。
【００４２】
また、ヤング率は、下記引張試験により測定される結果を用いて、下記式（１）により算出することができる（以下同様）。
【００４３】
引張試験：固化状態のマトリックス樹脂から、幅１０ｍｍ×長さ１００ｍｍのサイズを有するサンプルを切り出す。そして、サンプルの中央部分の最小厚みを測定する。次いで、下記試験条件において、サンプルを測定する。
試験条件：掴み具間距離５０ｍｍ、引張速度１ｍｍ／ｍｉｎ、室温２３℃
【００４４】
【数１】
2019066022.tif 000003
【００４５】
ΔＦ：荷重増加（０．１→０．４ｍｍ変位）、Ｓ：断面積（厚み×幅）、Ｌ：初期長さ（５０ｍｍ）、ΔＬ：長さ増加分。
【００４６】
マトリックス樹脂として、例えば、熱可塑性樹脂、熱硬化性樹脂などが挙げられる。
【００４７】
熱可塑性樹脂として、例えば、ポリオレフィン樹脂、ポリカーボネート樹脂、ポリアセタール樹脂、ポリアミド樹脂、ポリフェニレンエーテル樹脂、ポリブチレンテレフタレート樹脂、ポリフェニレンサルファイド樹脂、熱可塑性ポリイミド樹脂、ポリエーテルエーテルケトン樹脂、熱可塑性ウレタン樹脂、ポリエーテルイミド樹脂、フッ素樹脂、液晶ポリマーなどが挙げられる。
【００４８】
熱硬化性樹脂として、例えば、エポキシ樹脂、熱硬化性ポリイミド樹脂、熱硬化性ウレタン樹脂、不飽和ポリエステル、メラミン樹脂、尿素樹脂、フェノール樹脂、アルキド樹脂、ポリサルファイド樹脂、ベンゾオキサジン樹脂などが挙げられる。
【００４９】
このようなマトリックス樹脂のなかでは、好ましくは、熱硬化性樹脂が挙げられ、さらに好ましくは、エポキシ樹脂が挙げられる。
【００５０】
マトリックス樹脂に好適に用いられるエポキシ樹脂は、例えば、変性剤（例えば、後述するゴム変性剤など）により変性されていない。以下、変性されていないエポキシ樹脂を、未変性エポキシ樹脂として、変性されたエポキシ樹脂（例えば、後述するゴム変性エポキシ樹脂など）と区別する。
【００５１】
未変性エポキシ樹脂として、具体的には、ビスフェノール型エポキシ樹脂（例えば、ビスフェノールＡ型エポキシ樹脂、ビスフェノールＦ型エポキシ樹脂、ビスフェノールＳ型エポキシ樹脂、水素添加ビスフェノールＡ型エポキシ樹脂など）、ノボラック型エポキシ樹脂（例えば、フェノールノボラック型エポキシ樹脂、クレゾールノボラック型エポキシ樹脂など）、芳香族系エポキシ樹脂（例えば、ビフェニル型エポキシ樹脂、ナフタレン型エポキシ樹脂など）、含窒素環エポキシ樹脂（例えば、トリグリシジルイソシアヌレート、ヒダントインエポキシ樹脂など）、脂環式エポキシ樹脂（例えば、ジシクロ環型エポキシ樹脂など）、グリシジルエーテル型エポキシ樹脂、脂肪族系エポキシ樹脂などが挙げられる。
【００５２】
未変性エポキシ樹脂のなかでは、好ましくは、ビスフェノール型エポキシ樹脂が挙げられ、さらに好ましくは、ビスフェノールＡ型エポキシ樹脂が挙げられる。
【００５３】
未硬化状態（Ａステージ）における未変性エポキシ樹脂のエポキシ当量は、例えば、８０ｇ／ｅｑ．以上、好ましくは、１００ｇ／ｅｑ．以上、例えば、１０００ｇ／ｅｑ．以下、好ましくは、８００ｇ／ｅｑ．以下、さらに好ましくは、６００ｇ／ｅｑ．以下、とりわけ好ましくは、３００ｇ／ｅｑ．以下である。エポキシ当量は、ＪＩＳ  Ｋ７２３６：２００１に準拠して測定できる（以下同様）。
【００５４】
このような未変性エポキシ樹脂は、市販品を用いることができる。未変性エポキシ樹脂の市販品として、例えば、商品名：ＪＥＲ  ８２８（エポキシ当量１８４ｇ／ｅｑ〜１９４ｇ／ｅｑ、三菱ケミカル社製）、商品名：ＪＥＲ  ８３４（エポキシ当量２３０ｇ／ｅｑ〜２７０ｇ／ｅｑ、三菱ケミカル社製）、商品名：ＪＥＲ  １００１（エポキシ当量４５０ｇ／ｅｑ〜５００ｇ／ｅｑ、三菱ケミカル社製）、商品名：ＹＤ−１１５（エポキシ当量１８０ｇ／ｅｑ〜１９４ｇ／ｅｑ、新日鐵化学社製）、商品名：ＹＤ−１３４（エポキシ当量２２０ｇ／ｅｑ〜２７０ｇ／ｅｑ、新日鐵化学社製）、商品名：ＹＤ−０１１（エポキシ当量４４０ｇ／ｅｑ〜５１０ｇ／ｅｑ、新日鐵化学社製）、商品名：ＥＰ−４１００ＨＦ（エポキシ当量１８２ｇ／ｅｑ、ＡＤＥＫＡ社製）などが挙げられる。
【００５５】
このようなマトリックス樹脂は、単独使用または２種以上併用することができる。
【００５６】
心材樹脂におけるマトリックス樹脂の含有割合は、例えば、２０質量％以上、好ましくは、３０質量％以上、例えば、９５質量％以下、好ましくは、８５質量％以下、さらに好ましくは、６０質量％以下である。
【００５７】
なお、マトリックス樹脂が熱硬化性樹脂を含む場合、熱硬化性樹脂の硬化状態は、特に制限されず、未硬化状態（Ａステージ）、半硬化状態（Ｂステージ）および完全硬化状態（Ｃステージ）のいずれであってもよい。一方、補強シート１が金属板６の補強に使用される前の状態（例えば、離型層付補強シート１Ａ）において、熱硬化性樹脂の硬化状態は、好ましくは、未硬化状態または半硬化状態であり、さらに好ましくは、未硬化状態である。
【００５８】
エラストマーは、マトリックス樹脂よりも低いヤング率を有する軟質樹脂であって、固化状態の心材層２に靱性を付与する靱性付与剤として作用する。エラストマーのヤング率は、エラストマーが固化状態であるときに、例えば、０．１ＭＰａ以上、好ましくは、０．５ＭＰａ以上、例えば、３，０００ＭＰａ以下、好ましくは、１，５００ＭＰａ以下、さらに好ましくは、１，０００ＭＰａ以下、とりわけ好ましくは、５００ＭＰａ以下、特に好ましくは、１００ＭＰａ以下である。
【００５９】
エラストマーとして、例えば、ゴム、コアシェル型ゴム粒子、ゴム変性エポキシ樹脂、熱可塑性エラストマーなどが挙げられる。
【００６０】
ゴムは、熱硬化性の軟質樹脂であって、例えば、天然ゴム、ジエン系ゴム（例えば、アクリロニトリル−ブタジエンゴム（ＮＢＲ）、メチルメタクリレート−ブタジエン−スチレンゴム（ＭＢＳ）、スチレン−ブタジエンゴム、イソプレンゴム、ブタジエンゴムなど）、非ジエン系ゴム（例えば、エチレン−プロピレンゴム、ブチルゴム、シリコーンゴム、ウレタンゴムなど）などが挙げられる。
【００６１】
ゴムのムーニー粘度（ＭＬ１＋４、ａｔ１００℃）は、例えば、１０以上、好ましくは、２０以上、例えば、８０以下、好ましくは、６０以下である。
【００６２】
コアシェル型ゴム粒子は、実質的に上記したゴム（好ましくは、ジエン系ゴム、さらに好ましくは、ＮＢＲおよび／またはＭＢＳ）からなるコア部と、アクリル系ポリマーからなり、コア部を内包するシェル部とを備える。
【００６３】
コアシェル型ゴム粒子におけるゴムの含有割合は、例えば、１０質量％以上、好ましくは、２０質量％以上、例えば、９９質量％以下、好ましくは、９０質量％以下である。
【００６４】
このようなコアシェル型ゴム粒子は、市販品を用いることができる。コアシェル型ゴム粒子の市販品として、例えば、ゼフィアックＦ３５１（アイカ工業社製）、メタブレンＣ２２３Ａ（三菱ケミカル社製）、カネエースＭＸ１３６（カネカ社製）などが挙げられる。
【００６５】
ゴム変性エポキシ樹脂は、ゴム成分を含有するエポキシ樹脂であって、上記した未変性エポキシ樹脂（好ましくは、ビスフェノール型エポキシ樹脂、さらに好ましくは、ビスフェノールＡ型エポキシ樹脂および／またはビスフェノールＦ型エポキシ樹脂）と、ゴム変性剤との反応物である。
【００６６】
ゴム変性剤は、例えば、上記したゴムに、エポキシ基と反応可能な官能基（例えば、カルボキシル基など）が導入された変性剤である。ゴム変性剤として、具体的には、カルボキシル基末端ブタジエン−アクリロニトリルゴム（ＣＴＢＮ）、アミン基末端ブタジエン−アクリロニトリルゴム（ＡＴＢＮ）などが挙げられる。ゴム変性剤は、単独使用または２種以上併用することができる。
【００６７】
ゴム変性剤のなかでは、好ましくは、ＣＴＢＮが挙げられる。つまり、ゴム変性エポキシ樹脂として、好ましくは、ＣＴＢＮにより変性されたエポキシ樹脂（以下、ＣＴＢＮ変性エポキシ樹脂とする。）が挙げられる。
【００６８】
ゴム変性エポキシ樹脂を調製するには、例えば、上記した未変性エポキシ樹脂と上記したゴム変性剤とを混合し、必要により触媒を添加して、例えば、１００℃〜１８０℃において反応（変性）させる。これによって、ゴム変性剤の官能基とエポキシ基とが反応し、ゴム変性エポキシ樹脂が調製される。
【００６９】
ゴム変性エポキシ樹脂におけるゴム成分の含有割合は、例えば、５質量％以上、好ましくは、１５質量％以上、例えば、８０質量％以下、好ましくは、５０質量％以下である。
【００７０】
未硬化状態（Ａステージ）におけるゴム変性エポキシ樹脂のエポキシ当量は、例えば、８０ｇ／ｅｑ．以上、好ましくは、２００ｇ／ｅｑ．以上、例えば、１００００ｇ／ｅｑ．以下、好ましくは、２０００ｇ／ｅｑ．以下である。
【００７１】
このようなゴム変性エポキシ樹脂は、市販品を用いることができる。ゴム変性エポキシ樹脂の市販品として、例えば、商品名：ＥＰＲ１４１５−１（液状ＣＴＢＮ変性エポキシ樹脂、エポキシ当量４００ｇ／ｅｑ、ＡＤＥＫＡ社製）、商品名：ＥＰＲ２０００（液状ＣＴＢＮ変性エポキシ樹脂、エポキシ当量２１５ｇ／ｅｑ、ＡＤＥＫＡ社製）、商品名：ＨｙｐｏｘＲＫ８４Ｌ（固形ＣＴＢＮ変性エポキシ樹脂、エポキシ当量１２００〜１８００ｇ／ｅｑ、ＣＶＣ  Ｓｐｅｃｉａｌｔｙ  Ｃｈｅｍｉｃａｌｓ社製）、商品名：ＨｙｐｏｘＲＡ８４０（液状ＣＴＢＮ変性エポキシ樹脂、エポキシ当量３５０ｇ／ｅｑ、ＣＶＣ  Ｓｐｅｃｉａｌｔｙ  Ｃｈｅｍｉｃａｌｓ社製）などが挙げられる。
【００７２】
なお、エラストマーがゴム変性エポキシ樹脂を含む場合、ゴム変性エポキシ樹脂の硬化状態は、特に制限されず、未硬化状態（Ａステージ）、半硬化状態（Ｂステージ）および完全硬化状態（Ｃステージ）のいずれであってもよい。一方、補強シート１が金属板６の補強に使用される前の状態（例えば、離型層付補強シート１Ａ）において、ゴム変性エポキシ樹脂の硬化状態は、好ましくは、未硬化状態または半硬化状態であり、さらに好ましくは、未硬化状態である。
【００７３】
熱可塑性エラストマーは、熱可塑性の軟質樹脂であって、例えば、オレフィン系エラストマー、スチレン系エラストマー、塩化ビニル系エラストマーなどが挙げられる。
【００７４】
このようなエラストマーは、単独使用または２種以上併用することができる。
【００７５】
このようなエラストマーのなかでは、好ましくは、ゴム、コアシェル型ゴム粒子およびゴム変性エポキシ樹脂からなる群から選択される少なくとも１種が挙げられ、さらに好ましくは、ゴム変性エポキシ樹脂が挙げられ、とりわけ好ましくは、ＣＴＢＮ変性エポキシ樹脂が挙げられる。
【００７６】
心材樹脂におけるエラストマーの含有割合は、例えば、５質量％以上、好ましくは、１５質量％以上、さらに好ましくは、４０質量％以上、例えば、８０質量％以下、好ましくは、７０質量％以下である。
【００７７】
マトリックス樹脂とエラストマーとの組み合わせとして、好ましくは、未変性エポキシ樹脂とゴム変性エポキシ樹脂との組み合わせ、未変性エポキシ樹脂とコアシェル型ゴム粒子との組み合わせ、未変性エポキシ樹脂とゴムとの組み合わせが挙げられ、さらに好ましくは、未変性エポキシ樹脂とゴム変性エポキシ樹脂との組み合わせが挙げられる。
【００７８】
つまり、マトリックス樹脂は、好ましくは、未変性エポキシ樹脂を含み、さらに好ましくは、未変性エポキシ樹脂からなる。エラストマーは、好ましくは、ゴム変性エポキシ樹脂を含み、さらに好ましくは、ゴム変性エポキシ樹脂からなる。
【００７９】
心材樹脂が未変性エポキシ樹脂とゴム変性エポキシ樹脂との組み合わせを含むと、金属板に対する補強性の向上を確実に図ることができ、補強部材１０（後述）の最大曲げ試験力の向上、特に室温（例えば、２３℃）における補強部材１０（後述）の最大曲げ試験力の向上を確実に図ることができる。
【００８０】
このような心材樹脂の真密度は、例えば、０．７ｇ／ｃｍ３以上、好ましくは、１．０ｇ／ｃｍ３以上、例えば、３．０ｇ／ｃｍ３以下、好ましくは、２．０ｇ／ｃｍ３以下である。
【００８１】
また、心材層２は、好ましくは、任意成分として充填材をさらに含有する。
【００８２】
充填材は、硬質充填材であって、例えば、心材層２に均一に分散される（図１参照）。充填材として、例えば、炭酸カルシウム（例えば、重質炭酸カルシウム、軽質炭酸カルシウム、白艶華など）、酸化カルシウム、タルク、マイカ、クレー、雲母粉、ベントナイト、シリカ（例えば、疎水性シリカなど）、アルミナ、アルミニウムシリケート、水酸化アルミニウム、酸化チタン、チタン酸バリウム、フェライト、カーボンブラック、アセチレンブラック、アルミニウム粉、ガラス粉、中空ガラス（ガラスバルーン）、チョップドストランド（例えば、ガラス繊維、カーボン繊維、アラミド繊維など）などが挙げられる。充填材は、単独使用または２種以上併用することができる。
【００８３】
充填材のなかでは、好ましくは、炭酸カルシウムおよび中空ガラスが挙げられ、さらに好ましくは、中空ガラスが挙げられる。
【００８４】
充填材の平均粒子径は、例えば、１μｍ以上、好ましくは、１０μｍ以上、例えば、１００μｍ以下、好ましくは、５０μｍ以下である。
【００８５】
充填材の真密度は、例えば、０．３ｇ／ｃｍ３以上、好ましくは、０．５ｇ／ｃｍ３以上、例えば、１０ｇ／ｃｍ３以下、好ましくは、５．０ｇ／ｃｍ３以下である。
【００８６】
充填材の含有割合は、心材樹脂１００質量部に対して、例えば、１０質量部以上、好ましくは、３０質量部以上、さらに好ましくは、５０質量部以上、例えば、５００質量部以下、好ましくは、３５０質量部以下、さらに好ましくは、１００質量部以下、とりわけ好ましくは、８０質量部以下である。
【００８７】
心材層２における充填材の含有割合（体積割合）は、例えば、１体積％以上、好ましくは、２体積％以上、より好ましくは、７体積％以上、さらに好ましくは、９体積％以上、とりわけ好ましくは、１０体積％以上、特に好ましくは、１６体積％以上、より特に好ましくは、２０体積％以上、さらに特に好ましくは、２６体積％以上、とりわけ特に好ましくは、３０体積％以上、より一層特に好ましくは、４０体積％以上、最も好ましくは、４６体積％以上、例えば、９５体積％以下、好ましくは、９２体積％以下、より好ましくは、８９体積％以下、さらに好ましくは、８６体積％以下、とりわけ好ましくは、８２体積％以下、特に好ましくは、８０体積％以下である。
【００８８】
心材層２における充填材の含有割合（質量割合）は、例えば、５質量％以上、好ましくは、１５質量％以上、さらに好ましくは、３０質量％以上、例えば、８５質量％未満、好ましくは、８０質量％以下、さらに好ましくは、７５質量％以下、とりわけ好ましくは、７０質量％未満である。
【００８９】
心材層２における充填材の含有割合（体積割合、質量割合）が上記下限以上であれば、心材層２のヤング率を好適な範囲（後述）に調整でき、補強部材１０（後述）の最大曲げ試験力の向上、特に高温域（例えば、８０℃以上）における補強部材１０（後述）の最大曲げ試験力の向上を図ることができる。心材層２における充填材の含有割合（体積割合、質量割合）が上記上限以下であれば、心材層２において充填材を均一に分散させることができ、心材層２を安定して形成することができる。
【００９０】
また、心材樹脂が熱硬化性樹脂（例えば、未変性エポキシ樹脂、ゴム変性エポキシ樹脂など）を含有する場合、心材層２は、好ましくは、任意成分として潜在性硬化剤をさらに含有する。
【００９１】
潜在性硬化剤は、室温（２３℃）において固体であって、所定温度で心材樹脂を硬化する。潜在性硬化剤は、例えば、８０℃以上２００℃以下において活性を有する。
【００９２】
潜在性硬化剤として、例えば、尿素系化合物、アミン系化合物、酸無水物系化合物、アミド系化合物、シアノ化合物、ジヒドラジド系化合物、イミダゾール系化合物、イミダゾリン系化合物などが挙げられる。
【００９３】
尿素系化合物として、例えば、３−（３，４−ジクロロフェニル）−１，１−ジメチル尿素（ＤＣＭＵ）、Ｎ’−フェニル−Ｎ，Ｎ−ジメチル尿素、１、１’−（メチル−ｍ−フェニレン）ビス（３，３’−ジメチル尿素）などが挙げられる。
【００９４】
アミン系化合物としては、例えば、エチレンジアミン、プロピレンジアミン、ジエチレントリアミン、トリエチレンテトラミン、それらのアミンアダクト、メタフェニレンジアミン、ジアミノジフェニルメタン、ジアミノジフェニルスルホンなどが挙げられる。
【００９５】
酸無水物系化合物として、例えば、無水フタル酸、無水マレイン酸、テトラヒドロフタル酸無水物、ドデセニルコハク酸無水物、ジクロロコハク酸無水物、ベンゾフェノンテトラカルボン酸無水物、クロレンディック酸無水物などが挙げられる。
【００９６】
アミド系化合物として、例えば、ポリアミドなどが挙げられる。
【００９７】
シアノ系化合物として、例えば、ジシアンジアミドなどが挙げられる。
【００９８】
ヒドラジド系化合物として、例えば、アジピン酸ジヒドラジドなどのジヒドラジドなどが挙げられる。
【００９９】
イミダゾール系化合物として、例えば、メチルイミダゾール、２−エチル−４−メチルイミダゾール、エチルイミダゾール、イソプロピルイミダゾール、２，４−ジメチルイミダゾール、フェニルイミダゾール、ウンデシルイミダゾール、ヘプタデシルイミダゾール、２−フェニル−４−メチルイミダゾールなどが挙げられる。
【０１００】
イミダゾリン系化合物として、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【０１０１】
潜在性硬化剤は、単独使用または２種以上併用することができる。
【０１０２】
潜在性硬化剤のなかでは、好ましくは、尿素系化合物およびシアノ系化合物が挙げられ、さらに好ましくは、尿素系化合物およびシアノ系化合物の併用が挙げられ、とりわけ好ましくは、ＤＣＭＵおよびジシアンジアミドの併用が挙げられる。
【０１０３】
潜在性硬化剤の含有割合は、心材樹脂１００質量部に対して、例えば、０．５質量部以上、好ましくは、１質量部以上、例えば、３０質量部以下、好ましくは、２０質量部以下、さらに好ましくは、１５質量部以下である。
【０１０４】
さらに、心材層２は、任意成分として、必要に応じて、例えば、粘着付与剤（例えば、ロジン系樹脂、テルペン系樹脂、クマロンインデン系樹脂、石油系樹脂など）、滑剤（例えば、ステアリン酸など）、安定剤、老化防止剤、酸化防止剤、紫外線吸収剤、着色剤、難燃剤、帯電防止剤、導電性付与剤、摺動性付与剤、界面活性剤などの公知の添加剤を適宜の割合で添加することもできる。
【０１０５】
このような心材層２の厚みは、例えば、０．１ｍｍ以上、好ましくは、１ｍｍ以上、例えば、２０ｍｍ以下、好ましくは、１０ｍｍ以下、さらに好ましくは、６ｍｍ以下である。
【０１０６】
表層３の厚みに対する心材層２の厚みの割合は、例えば、０．１以上、好ましくは、１以上、さらに好ましくは、５以上、例えば、５０以下、好ましくは、４０以下、さらに好ましくは、２０以下である。
【０１０７】
心材層２のヤング率は、心材樹脂が固化状態であるときに、例えば、６００ＭＰａ以上、好ましくは、１０００ＭＰａ以上、例えば、７０００ＭＰａ以下である。
【０１０８】
このような心材層２は、ボイド２４がないか、または、複数のボイド２４を含む（図１参照）。
【０１０９】
心材層２の固化物の断面におけるボイド２４の面積比率は、５０％以下、好ましくは、４５％以下、さらに好ましくは、４０％以下、とりわけ好ましくは、３５％以下、特に好ましくは、３０％以下、例えば、０％以上、好ましくは、１％以上、さらに好ましくは、５％以上、とりわけ好ましくは、１０％以上、特に好ましくは、１５％以上である。なお、ボイドの面積比率は、実施例に記載の方法に準拠して測定できる（以下同様）。
【０１１０】
ボイド２４の面積比率が上記範囲外であると、心材層２の圧縮破壊あるいは界面せん断破壊が生じるおそれがある。
【０１１１】
一方、ボイド２４の面積比率が上記上限以下であると、補強部材１０（後述）の最大曲げ試験力の向上、特に高温域（例えば、８０℃以上）における補強部材１０（後述）の最大曲げ試験力の向上を図ることができる。ボイド２４の面積比率が上記下限以上であると、補強部材１０（後述）の最大曲げ試験力の向上、特に室温（例えば、２３℃）における補強部材１０（後述）の最大曲げ試験力の向上を図ることができる。つまり、心材層２の圧縮破壊あるいは界面せん断破壊を抑制することができる。
【０１１２】
また、心材層２の固化物の断面積１０６２４μｍ２あたりのエラストマーのドメイン２３の数は、例えば、３以上、好ましくは、５以上、例えば、１００，０００以下、好ましくは、５０，０００以下である。なお、単位断面積あたりドメイン数は、実施例に記載の方法に準拠して測定できる（以下同様）。
【０１１３】
また、心材層２の固化物の断面積２６．５６μｍ２あたりのエラストマーのドメイン２３の数は、例えば、１以上、好ましくは、５以上、例えば、２５０以下、好ましくは、１２５以下である。
【０１１４】
単位断面積あたりドメイン数が上記下限以上であれば、補強部材１０（後述）の最大曲げ試験力の向上、特に室温（例えば、２３℃）における補強部材１０（後述）の最大曲げ試験力の向上を確実に図ることができる。単位断面積あたりドメイン数が上記上限以下であれば、特に高温域（例えば、８０℃以上）における補強部材１０（後述）の最大曲げ試験力の向上を図ることができる。
【０１１５】
また、心材層２の固化物の断面における、エラストマーのドメイン２３の面積比率は、例えば、３％以上、好ましくは、５％以上、さらに好ましくは、１０％以上、例えば、５０％以下、好ましくは、４０％以下、さらに好ましくは、３０％以下である。なお、ドメインの面積比率は、実施例に記載の方法に準拠して測定できる（以下同様）。
【０１１６】
ドメインの面積比率が上記範囲であれば、補強部材１０（後述）の最大曲げ試験力の向上、特に室温（例えば、２３℃）における補強部材１０（後述）の最大曲げ試験力の向上をより確実に図ることができる。
【０１１７】
表層３は、心材層２の表面（厚み方向一方面）に配置される。表層３は、薄層形状を有し、具体的には、所定の厚みを有し、前記厚み方向と直交する所定方向に延び、平坦な表面および平坦な裏面を有している。図１において、表層３のサイズは、心材層２と同じサイズであるが、表層３のサイズは、これに限定されない。表層３は、補強シート１の面方向において、心材層２より小さくてもよい。
【０１１８】
表層３は、複数の一方向繊維樹脂複合シート３０が積層されている（図１における第１概略構成図参照）。表層３は、好ましくは、複数の一方向繊維樹脂複合シート３０からなる。
【０１１９】
複数の一方向繊維樹脂複合シート３０のそれぞれは、複数の繊維と、樹脂とを含有する。各一方向繊維樹脂複合シート３０は、複数の繊維からなる繊維基材に樹脂が含浸処理されて形成されている。なお、以下において、一方向繊維樹脂複合シート３０が含有する樹脂を表層樹脂とする。
【０１２０】
図２に示すように、複数の繊維３１のそれぞれは、各一方向繊維樹脂複合シート３０において、厚み方向と直交する同一の方向（以下、繊維方向とする。）に延びている。複数の繊維３１は、各一方向繊維樹脂複合シート３０において、互いに略平行となるように、繊維方向と直交する方向に並んでいる。
【０１２１】
繊維として、例えば、カーボン繊維、ガラス繊維などが挙げられる。繊維は、各一方向繊維樹脂複合シートにおいて、単独使用または２種以上併用することができ、好ましくは、単独使用される。つまり、複数の一方向繊維樹脂複合シートのそれぞれは、好ましくは、カーボン繊維またはガラス繊維を含有する。また、複数の一方向繊維樹脂複合シートのすべては、好ましくは、同じ種類の繊維を含む。
【０１２２】
このような繊維のなかでは、好ましくは、カーボン繊維が挙げられる。複数の繊維がカーボン繊維を含んでいれば、金属板に対する補強シート１の補強性の向上をより一層確実に図ることができる。
【０１２３】
各一方向繊維樹脂複合シートにおける複数の繊維の単位面積あたりの質量（繊維目付）は、例えば、１０ｇ／ｍ２以上、好ましくは、８０ｇ／ｍ２以上、例えば、２０００ｇ／ｍ２以下、好ましくは、１０００ｇ／ｍ２以下である。
【０１２４】
表層樹脂は、複数の繊維３１に含浸されている。表層樹脂は、特に限定されないが、例えば、上記した熱硬化性樹脂などが挙げられる。
【０１２５】
表層樹脂は、各一方向繊維樹脂複合シートにおいて、単独使用または２種以上併用することができ、好ましくは、単独使用される。また、複数の一方向繊維樹脂複合シートのすべては、好ましくは、同じ種類の表層樹脂を含む。
【０１２６】
表層樹脂のなかでは、好ましくは、エポキシ樹脂が挙げられる。表層樹脂に用いられるエポキシ樹脂として、例えば、心材樹脂に用いられるエポキシ樹脂（未変性エポキシ樹脂）と同様のものが挙げられる。エポキシ樹脂は、単独使用または２種以上併用することができる。
【０１２７】
表層樹脂が熱硬化性樹脂を含む場合、熱硬化性樹脂の硬化状態は、特に制限されず、未硬化状態（Ａステージ）、半硬化状態（Ｂステージ）および完全硬化状態（Ｃステージ）のいずれであってもよい。一方、補強シート１が金属板６の補強に使用される前の状態（例えば、離型層付補強シート１Ａ）において、熱硬化性樹脂の硬化状態は、好ましくは、未硬化状態である。
【０１２８】
各一方向繊維樹脂複合シート３０における表層樹脂の含有割合（樹脂含有率）は、例えば、１０質量％以上、好ましくは、２０質量％以上、例えば、６０質量％以下、好ましくは、４０質量％以下である。
【０１２９】
また、各一方向繊維樹脂複合シート３０は、任意成分として好ましくは、上記した潜在性硬化剤を適宜の割合で含有する。
【０１３０】
このような一方向繊維樹脂複合シート３０の１層あたりの引張強度は、繊維方向が引張方向に配向した状態、かつ表層樹脂が硬化状態であるときに、例えば、１００ＭＰａ以上、好ましくは、３００ＭＰａ以上、例えば、７０００ＭＰａ以下である。なお、引張強度は、上記した引張試験に準拠して、サンプル（一方向繊維樹脂複合シート）の最大試験力（引張試験における荷重の最大値）を測定し、最大試験力をサンプルの断面積（厚み×幅）で除することにより算出できる（以下同様）。
【０１３１】
各一方向繊維樹脂複合シート３０の引張強度が上記下限以上であれば、金属板に対する補強シート１の補強性の向上をより一層確実に図ることができ、補強部材１０（後述）の最大曲げ試験力の向上をより一層確実に図ることができる。
【０１３２】
各一方向繊維樹脂複合シート３０の厚みは、例えば、０．０１ｍｍ以上、好ましくは、０．０５ｍｍ以上、例えば、０．５ｍｍ以下、好ましくは、０．３ｍｍ以下である。
【０１３３】
このような一方向繊維樹脂複合シート３０は、市販品を用いることができる。一方向繊維樹脂複合シート３０の市販品として、例えば、商品名：Ｐ３２５２Ｓ−１０（繊維目付１００ｇ／ｍ２、樹脂含有率３３質量％、東レ社製）、商品名：Ｐ３２５５−２５（繊維目付２５０ｇ／ｍ２、樹脂含有率２４質量％、東レ社製）、商品名：Ｐ１７０４５Ｇ−１２（繊維目付１２５ｇ／ｍ２、樹脂含有率２４質量％、東レ社製）、商品名：ＴＲ３９５Ｇ１００Ｓ（繊維目付１００ｇ／ｍ２、樹脂含有率３３質量％、三菱ケミカル社製）、商品名：ＴＲ３８０Ｇ２５０Ｓ（繊維目付２５０ｇ／ｍ２、樹脂含有率３３質量％、三菱ケミカル社製）、商品名：ＴＲＨ３５０Ｃ１２５Ｓ（繊維目付１２５ｇ／ｍ２、樹脂含有率２５質量％、三菱ケミカル社製）などが挙げられる。
【０１３４】
そして、複数の一方向繊維樹脂複合シート３０は、補強シート１の厚み方向に積層されており、互いに隣り合う一方向繊維樹脂複合シート３０の繊維方向が交差（例えば、直交）するように積層される。
【０１３５】
複数の一方向繊維樹脂複合シート３０の個数（積層数）は、例えば、２つ以上、好ましくは、３つ以上、例えば、１０未満である。
【０１３６】
複数の一方向繊維樹脂複合シート３０の個数（積層数）が上記下限以上であれば、金属板に対する補強シート１の補強性の確保することができる。複数の一方向繊維樹脂複合シート３０の個数（積層数）が上記上限以下であれば、複数の一方向繊維樹脂複合シート３０の積層数を低減でき、表層３の製造コストの低減を図ることができる。
【０１３７】
表層３の厚みは、例えば、０．０２ｍｍ以上、好ましくは、０．１５ｍｍ以上、例えば、５ｍｍ以下、好ましくは、１ｍｍ以下、さらに好ましくは、０．５ｍｍ以下である。
【０１３８】
図１に示すように、接着剤層４は、心材層２の裏面（厚み方向の他方面）に配置される。接着剤層４は、薄層形状を有し、具体的には、所定の厚みを有し、前記厚み方向と直交する所定方向に延び、平坦な表面および平坦な裏面を有している。接着剤層４は、例えば、公知の接着剤または両面接着テープから形成される。
【０１３９】
接着剤層４を形成する接着剤は、ペースト状であって、例えば、エポキシ系接着剤、ウレタン系接着剤、アクリル系接着剤などが挙げられる。接着剤は、単独使用または２種以上併用することができる。
【０１４０】
接着剤層４を形成する両面接着テープは、例えば、基材と、基材の両面に積層される上記の接着剤とを備える。接着剤層４を形成する両面接着テープとして、例えば、日東電工社製の熱硬化両面テープ  ＮＡ５９０などが挙げられる。接着剤層４は、好ましくは、両面接着テープから形成される。
【０１４１】
接着剤層４の厚みは、例えば、０．０５ｍｍ以上、好ましくは、０．１ｍｍ以上、例えば、１ｍｍ以下、好ましくは、０．５ｍｍ以下である。
【０１４２】
離型層５は、接着剤層４に対して心材層２の反対側に位置する。離型層５は、補強シート１が補強部材１０（後述）の形成に用いられるまでの間、接着剤層４を保護するために、接着剤層４の表面に剥離可能に貼着されている。つまり、離型層５は、補強シート１の出荷・搬送・保管時において、接着剤層４の表面を被覆するように、接着剤層４の表面に積層され、補強シート１の使用直前において、接着剤層４の表面から略Ｕ字状に湾曲するように引き剥がすことができる可撓性を有する層である。
【０１４３】
離型層５の貼着面は、必要により剥離処理されている。離型層５の材料として、例えば、ポリエステル（例えば、ポリエチレンテレフタレート（ＰＥＴ）など）、ポリオレフィン（例えば、ポリエチレン、ポリプロピレンなど）、フッ素系樹脂（例えば、ポリテトラフルオロエチレン（ＰＴＦＥ）など）などの樹脂材料、樹脂コート紙などが挙げられ、好ましくは、ポリエチレンテレフタレートが挙げられる。
【０１４４】
なお、離型層５は、接着剤層４に貼着されなくてもよい。この場合、補強シート１の接着剤層４は、露出されている。
【０１４５】
２．補強シートの製造方法
次に、本発明の補強シートの製造方法の第１実施形態としての補強シート１の製造方法について説明する。
【０１４６】
補強シート１の製造方法は、心材層２を準備する心材準備工程と、表層３を準備する表層準備工程と、表層３を心材層２の厚み方向の一方側に貼り付ける貼付工程と、心材層２の厚み方向の他方側に接着剤層４を形成する接着剤層形成工程とを含む。
【０１４７】
心材準備工程では、まず、上記したマトリックス樹脂と、上記したエラストマーと、必要に応じて、上記した任意成分（充填材、潜在性硬化剤および添加剤）とを、上記の含有割合となるように混練して、樹脂組成物（混練物）を調製する。なお、以下では、上記したマトリックス樹脂が熱硬化性樹脂を含有する場合について詳述する。
【０１４８】
心材準備工程において、マトリックス樹脂に含有される熱硬化性樹脂は、好ましくは、未硬化状態である。
【０１４９】
また、エラストマーがゴムを含有する場合、好ましくは、ベール状（ブロック状）のゴムを混練して、マトリックス樹脂に添加する。
【０１５０】
また、エラストマーがコアシェル型ゴム粒子を含有する場合、好ましくは、粉体状のコアシェル型ゴム粒子をマトリックス樹脂に添加する。
【０１５１】
また、エラストマーがゴム変性エポキシ樹脂を含有する場合、好ましくは、未硬化状態のゴム変性エポキシ樹脂にマトリックス樹脂を添加する。
【０１５２】
また、エラストマーが熱可塑性エラストマーを含有する場合、好ましくは、ペレット状の熱可塑性エラストマーにマトリックス樹脂を添加する。
【０１５３】
各成分の混練方法は、特に制限されず、例えば、ミキシングロールによる混練などが挙げられる。また、各成分の混練は、好ましくは、真空脱気下において実施される。
【０１５４】
混練時間は、例えば、１分以上、好ましくは、５分以上、例えば、６０分以下、好ましくは、３０分以下、さらに好ましくは、１５分以下である。
【０１５５】
混練時間が上記下限以上であれば、各成分を十分に混練することができ、混練時間が上記上限以下であれば、心材層２の固化物の断面におけるボイド２４の面積比率を上記の範囲に確実に調整することができる。
【０１５６】
混練温度は、例えば、室温（２３℃）以上、好ましくは、８０℃以上、さらに好ましくは、１００℃以上、例えば、１５０℃未満、好ましくは、１３０℃以下である。樹脂組成物が潜在性硬化剤を含有する場合、混練温度は、潜在性硬化剤が実質的に反応する温度未満である。なお、潜在性硬化剤が実質的に反応する温度未満であれば、混練温度が室温（２３℃）を超過するように加熱してもよい。
【０１５７】
このような混練条件（混練方法、混練時間および混練温度など）を調整することにより、心材層２の固化物の断面におけるボイド２４の面積比率を上記した範囲に調整することができる。また、各成分の混練において、さらに発泡剤を添加して、心材層２の固化物の断面におけるボイド２４の面積比率を上記した範囲に調整してもよい。
【０１５８】
次いで、樹脂組成物を、２つの剥離紙の間に挟みこみ、例えば、プレス成型などによって圧延する。
【０１５９】
これによって、２枚の剥離紙の間において、心材層２が調製される。
【０１６０】
なお、上記したように、心材樹脂が熱硬化性樹脂（マトリックス樹脂）および／またはゴム変性エポキシ樹脂（エラストマー）を含有する場合、それらは、好ましくは、未硬化状態である。
【０１６１】
そのため、心材層２において、熱硬化性樹脂および／またはゴム変性エポキシ樹脂の硬化状態を未硬化状態に維持する場合、心材層２を加熱することなく、心材層２の準備を完了する。
【０１６２】
一方、心材層２において、熱硬化性樹脂および／またはゴム変性エポキシ樹脂の硬化状態を、半硬化状態（Ｂステージ）または完全硬化状態（Ｃステージ）にする場合、心材層２を加熱して、心材樹脂を半硬化または完全硬化させる。
【０１６３】
心材層２の加熱温度は、潜在性硬化剤が実質的に反応する温度以上であって、例えば、８０℃以上、好ましくは、１５０℃以上、例えば、２５０℃以下である。
【０１６４】
以上によって、熱硬化性樹脂を含有する心材層２の準備が完了する。
【０１６５】
また、マトリックス樹脂が熱可塑性樹脂を含有する場合、マトリックス樹脂（例えば、ペレット状の熱可塑性樹脂）と、エラストマー（例えば、粉体状のゴム、粉体状のコアシェル型ゴム粒子、粉体状のゴム変性エポキシ樹脂の硬化物、ペレット状の熱可塑性エラストマーなど）と、必要に応じて、上記した任意成分（充填材および添加剤）とを、上記の含有割合となるように溶融混練し、樹脂組成物を、例えば、シート状に押出成形する。これによって、熱可塑性樹脂を含有する心材層２を準備できる。
【０１６６】
表層準備工程では、まず、複数の一方向繊維樹脂複合シート３０を準備する。
【０１６７】
そして、図２に示すように、複数の一方向繊維樹脂複合シート３０を、互いに隣り合う一方向繊維樹脂複合シート３０の繊維方向が交差（例えば、直交）するように、厚み方向に積層する。
【０１６８】
その後、積層された複数の一方向繊維樹脂複合シート３０を、厚み方向の外側から挟むようにプレスする。
【０１６９】
これによって、表層３が準備される。
【０１７０】
貼付工程では、図１に示すように、まず、心材層２から２つの剥離紙を剥離する。そして、表層３を心材層２の表面（厚み方向の一方面）に配置し、必要に応じて、表層３が心材層２に向かうようにプレスする。
【０１７１】
これによって、表層３が心材層２に貼り付けられる。
【０１７２】
次いで、接着剤層形成工程では、接着剤層４が接着剤から形成される場合、心材層２の裏面（厚み方向の他方面）に、接着剤を公知の方法により塗工する。また、接着剤層４が両面接着テープから形成される場合、心材層２の裏面（厚み方向の他方面）に、両面接着テープを貼り付ける。
【０１７３】
これによって、心材層２の裏面（厚み方向の他方面）に接着剤層４が形成される。
【０１７４】
以上によって、心材層２と、心材層２の表面（厚み方向の一方側）に配置される表層３と、心材層２の裏面（厚み方向の他方側）に配置される接着剤層４とを備える補強シート１が製造（準備）される。
【０１７５】
その後、必要に応じて、接着剤層４に離型層５を貼り付ける。これによって、離型層付補強シート１Ａが製造される。
【０１７６】
３．補強シートによる金属板の補強（補強部材の製造方法）
図３Ａおよび図３Ｂに示すように、補強シート１は、金属板６に接着して金属板６を補強する。
【０１７７】
金属板６は、各種産業製品に用いられる金属板であって、特に制限されない。金属板６として、例えば、輸送機械に用いられる金属板（例えば、自動車のピラー、ルーフ、フェンダー、フード、トランク、クォーターパネル、ドア、ドア把手、ドアミラーなど）、家電製品に用いられる金属板などが挙げられ、好ましくは、輸送機械に用いられる金属板が挙げられる。
【０１７８】
また、図３Ａにおいて、金属板６は、便宜上、平板形状を有しているが、金属板６の形状は、特に制限されない。金属板６の形状として、例えば、平板形状、筒形状（例えば、円筒形状、角筒形状など）などが挙げられる。
【０１７９】
そして、補強シート１により金属板６を補強するには、必要により、接着剤層４から離型層５を剥離した後（図１参照）、露出した接着剤層４を金属板６の表面に貼り付ける。これにより、補強シート１が金属板６上に配置される。
【０１８０】
次いで、図３Ｂに示すように、補強シート１が配置された金属板６を加熱して、接着剤層４を硬化させる。
【０１８１】
加熱温度は、例えば、８０℃以上、好ましくは、１５０℃以上、例えば、２５０℃以下である。
【０１８２】
加熱時間は、例えば、５分以上、好ましくは、１０分以上、例えば、８０分以下、好ましくは、６０分以下である。
【０１８３】
また、加熱前において表層３が未硬化状態の熱硬化性樹脂を含む場合、上記加熱温度を潜在性硬化剤が実質的に反応する温度以上に設定して、未硬化状態の熱硬化性樹脂を同時に硬化させる（完全硬化状態とする）。
【０１８４】
また、加熱前において心材層２が未硬化状態の熱硬化性樹脂（マトリックス樹脂）および／または未硬化状態のゴム変性エポキシ樹脂（エラストマー）を含む場合、上記加熱温度を潜在性硬化剤が実質的に反応する温度以上に設定して、未硬化状態の熱硬化性樹脂および／または未硬化状態のゴム変性エポキシ樹脂を同時に硬化させる（完全硬化状態とする）。
【０１８５】
以上によって、補強シート１が金属板６に接着して金属板６を補強する。また、補強シート１と、補強シート１により補強される金属板６とを備える補強部材１０が製造される。
【０１８６】
上記したように、表層樹脂および／または心材樹脂が熱硬化性樹脂を含むか、熱硬化性樹脂がゴム変性エポキシ樹脂を含む場合、それら熱硬化性樹脂および／またはゴム変性エポキシ樹脂の硬化状態は、好ましくは、補強シート１の使用前後において互いに異なる。
【０１８７】
補強シート１が補強に使用される前の状態（例えば、離型層付補強シート１Ａ）では、熱硬化性樹脂および／またはゴム変性エポキシ樹脂は、好ましくは、未硬化状態または半硬化状態である一方、補強部材１０における補強シート１では、熱硬化性樹脂および／またはゴム変性エポキシ樹脂は、好ましくは、完全硬化状態である。
【０１８８】
なお、上記の樹脂の硬化状態を除いて、使用される前の補強シート１（例えば、離型層付補強シート１Ａ）と、補強部材１０における補強シート１とは同じ構成を有する。
【０１８９】
このような補強部材１０において、心材層２の固化物（完全硬化物）の断面におけるボイド２４の面積比率の範囲、心材層２の固化物（完全硬化物）の断面積１０６２４μｍ２あたりのエラストマーのドメイン２３の数の範囲、心材層２の固化物（完全硬化物）の断面積２６．５６μｍ２あたりのエラストマーのドメイン２３の数の範囲、および、心材層２の固化物（完全硬化物）の断面における、エラストマーのドメイン２３の面積比率の範囲のそれぞれは、上記した範囲と同じである。
【０１９０】
補強部材１０の室温（２３℃）における最大曲げ試験力は、例えば、４００Ｎ以上、好ましくは、５００Ｎ以上、さらに好ましくは、６００Ｎ以上である。なお、最大曲げ試験力は、実施例に記載の方法に準拠して測定できる（以下同様）。
【０１９１】
補強部材１０の１００℃における最大曲げ試験力は、例えば、１５０Ｎ以上、好ましくは、２００Ｎ以上、さらに好ましくは、３００Ｎ以上である。
【０１９２】
また、補強部材１０は、図４Ａ〜図４Ｃに示すように、金属板６上に、接着剤層４、心材層２および表層３を順に積層することによっても製造できる。
【０１９３】
具体的には、図４Ａに示すように、まず、金属板６上に接着剤層４を形成する。
【０１９４】
次いで、図４Ｂに示すように、接着剤層４における金属板６と反対側の面に、心材層２を配置し、必要に応じて、心材層２が接着剤層４に向かうようにプレスする。これによって、心材層２が接着剤層４における金属板６と反対側の面に貼り付けられる。言い換えれば、接着剤層４によって、心材層２が金属板６に貼り付けられる。
【０１９５】
次いで、図４Ｃに示すように、心材層２における金属板６と反対側の面に、表層３を配置して、必要に応じて、表層３が心材層２に向かうようにプレスする。これによって、表層３が心材層２における金属板６と反対側の面に貼り付けられる。
【０１９６】
以上によって、接着剤層４と、心材層２と、表層３とを備える補強シート１が金属板６上に配置される。
【０１９７】
その後、図３Ｂに示すように、補強シート１が配置された金属板６を、上記と同様に加熱して、接着剤層４と、必要に応じて心材樹脂および表層樹脂とを硬化させる。
【０１９８】
これによって、補強シート１が金属板６に接着して金属板６を補強する。また、補強部材１０が製造される。
【０１９９】
図１に示すように、補強シート１は、複数の一方向繊維樹脂複合シート３０が積層されている表層３を備えており、表層３が、補強部材１０に外部から荷重が加えられたときに、最も大きな引張応力が作用する心材層２の表面に配置される。そのため、表層３がガラスクロスから形成される場合と比較して、金属板６に対する補強シート１の補強性の向上を図ることができる。
【０２００】
しかるに、補強シート１において複数の一方向繊維樹脂複合シート３０の個数（積層数）を増加させ、補強シート１を複数の一方向繊維樹脂複合シート３０から構成すれば、金属板６に対する補強シート１の補強性を十分に確保することができる。しかし、複数の一方向繊維樹脂複合シート３０の個数（積層数）を増加させれば、それらを積層する工程が増加し、表層３の製造（準備）工程が煩雑となり、ひいては、補強シート１の製造コストが増大するという不具合がある。
【０２０１】
一方、補強シート１は、固化物の断面におけるボイド２４の面積比率が上記上限以下である心材層２を備えているので、表層３が備える複数の一方向繊維樹脂複合シート３０の個数（積層数）の低減を図ることができながら、金属板６に対する補強シート１の補強性を十分に確保することができる。
【０２０２】
そのため、補強シート１が、心材層２を備えず、複数の一方向繊維樹脂複合シート３０から構成される場合と比較して、製造コストの低減を図ることができながら、補強部材１０の強度（具体的には、最大曲げ試験力など）の向上を図ることができる。
【０２０３】
また、心材樹脂２１は、好ましくは、マトリックス樹脂２２と、マトリックス樹脂２２中に分散する二相構造を形成するエラストマーとを含み、心材層２の固化物の断面積１０６２４μｍ２あたりのエラストマーからなるドメイン２３の数が上記下限以上であり、さらに好ましくは、心材層２の固化物の断面積２６．５６μｍ２あたりのエラストマーからなるドメイン２３の数が上記下限以上である。
【０２０４】
そのため、心材樹脂２１においてドメイン２３を確実に分散させることができ、補強部材１０の最大曲げ試験力の向上、特に室温（例えば、２３℃）における補強部材１０の最大曲げ試験力の向上を確実に図ることができる。
【０２０５】
また、心材層２の固化物の断面におけるドメイン２３の面積比率は、好ましくは、上記上限以下である。
【０２０６】
そのため、補強部材１０の最大曲げ試験力の向上、特に室温（例えば、２３℃）における補強部材１０の最大曲げ試験力の向上をより確実に図ることができる。
【０２０７】
また、マトリックス樹脂は、好ましくは、未変性エポキシ心材樹脂を含み、エラストマーは、好ましくは、ゴム変性エポキシ心材樹脂を含む。
【０２０８】
そのため、マトリックス樹脂とエラストマーとの親和性の向上を図ることができ、補強部材１０の最大曲げ試験力の向上、特に室温（例えば、２３℃）における補強部材１０の最大曲げ試験力の向上をより一層確実に図ることができる。
【０２０９】
また、心材層２は、好ましくは、充填材２０をさらに含有する。そして、心材層２における充填材２０の含有割合は、好ましくは、上記下限以上である。そのため、心材層２のヤング率を好適な範囲に調整でき、補強部材１０の強度の向上、特に高温域（例えば、８０℃以上）における補強部材１０の強度の向上を図ることができる。また、心材層２における充填材２０の含有割合は、好ましくは、上記上限未満である。そのため、心材層２において充填材を均一に分散させることができ、心材層２を安定して形成することができる。
【０２１０】
また、補強シート１は、好ましくは、心材層２の厚み方向の他方側に配置される接着剤層４をさらに備える。そのため、補強シート１を金属板６に確実に接着することができる。
【０２１１】
また、各一方向繊維樹脂複合シート３０は、好ましくは、カーボン繊維またはガラス繊維と、熱硬化性樹脂とを含有する。そのため、金属板６に対する補強シート１の補強性の向上をより確実に図ることができ、補強部材１０の強度の向上をより一層確実に図ることができる。
【０２１２】
図３Ｂに示すように、補強部材１０は、補強シート１と、補強シート１により補強される金属板６とを備える。そのため、補強部材１０の強度の向上を図ることができる。
【０２１３】
また、図１に示すように、補強シート１は、表層３を心材層２に貼り付けるという簡易な方法により製造される。そのため、補強シート１を円滑に製造することができる。
【０２１４】
また、図３Ｂに示すように、補強部材１０は、金属板６に補強シート１を貼り付けるか、図４Ａ〜図４Ｃに示すように、金属板６に心材層２を貼り付けた後、心材層２に表層３を貼り付けるという簡易な方法により製造される。そのため、補強部材１０を円滑に製造することができる。
【０２１５】
＜第２実施形態＞
次に、図５Ａおよび図５Ｂを参照して、本発明の補強シートの第２実施形態としての補強シート７を説明する。なお、上記した第１実施形態と同様の部材および工程については、同一の参照符号を付し、その詳細な説明を省略する。
【０２１６】
補強シート１では、図１に示すように、接着剤層４を備えているが、本発明の補強シートは、接着剤層を備えなくてもよい。補強シート７は、接着剤層４を備えず、心材層２および表層３を備え、好ましくは、心材層２および表層３からなる。補強シート７において、心材層２は、好ましくは、表面タック性を有する。
【０２１７】
また、心材層２における表層３と反対側の面には、離型層５が剥離可能に貼着されている。また、離型層５が心材層２に貼着される補強シート７を、離型層付補強シート７Ａとして、離型層５を有さない補強シート７と区別する。なお、離型層５は、心材層２に貼着されなくてもよい。この場合、心材層２の厚み方向の他方面は、露出されている。
【０２１８】
図５Ｂに示すように、補強シート７により金属板６を補強するには、必要により、心材層２から離型層５を剥離した後、露出した心材層２を金属板６の表面に貼り付ける。これにより、補強シート７が金属板６上に配置される。
【０２１９】
次いで、必要に応じて、補強シート７が配置された金属板６を上記と同様に加熱して、心材樹脂と表層樹脂とを硬化させる。
【０２２０】
以上によって、補強シート７が金属板６に接着して金属板６を補強する。また、補強シート７と、補強シート７により補強される金属板６とを備える補強部材１１が製造される。また、補強部材１１は、金属板６上に心材層２および表層３を順に積層することによっても製造できる。
【０２２１】
このような第２実施形態によっても、第１実施形態と同様の作用効果を奏することができる。
【０２２２】
＜補強キット＞
次に、図６を参照して、本発明のキットの一実施形態としての補強キット８について説明する。なお、補強キット８の説明において、上記した補強シート１の第１実施形態と同様の部材および工程については、同一の参照符号を付し、その詳細な説明を省略する。
【０２２３】
補強シート１では、図１に示すように、心材層２および表層３が互いに貼り付けられて一体として構成されるが、補強キット８では、図６に示すように、心材層２と表層３とが互いに別体として分離されている。
【０２２４】
つまり、補強キット８は、互いに別体である心材層２と表層３とを備えている。また、補強キット８においても、心材層２の裏面（厚み方向の他方面）には、仮想線にて示すように、接着剤層４が形成されていてもよい。また、接着剤層４には、仮想線にて示すように、離型層５が剥離可能に貼着されていてもよい。
【０２２５】
補強キット８は、金属板６に接着して金属板６を補強するキットであって、心材層２と表層３とが１つのパッケージとして同時に流通・販売され、同時に使用される。このような補強キット８によって金属板６を補強するには、金属板６に心材層２を貼り付けた後、心材層２における金属板６と反対側の面に表層３を貼り付け、次いで、必要に応じて上記と同様に加熱して、心材樹脂と表層樹脂とを硬化させる。
【０２２６】
このような補強キット８においても、心材層２の固化物（完全硬化物）の断面におけるボイド２４の面積比率の範囲、心材層２の固化物（完全硬化物）の断面積１０６２４μｍ２あたりのエラストマーのドメイン２３の数の範囲、心材層２の固化物（完全硬化物）の断面積２６．５６μｍ２あたりのエラストマーのドメイン２３の数の範囲、および、心材層２の固化物（完全硬化物）の断面におけるドメイン２３の面積比率の範囲のそれぞれは、上記した範囲と同じである。
【０２２７】
以上によって、補強キット８が金属板６に接着して金属板６を補強する。そのため、このような補強キット８においても、第１実施形態と同様の作用効果を奏することができる。
【０２２８】
＜変形例＞
以下の各変形例において、上記した第１実施形態と同様の部材および工程については、同一の参照符号を付し、その詳細な説明を省略する。
【０２２９】
補強シート１では、図１に示すように、表層３が心材層２の表面（厚み方向の一方面）に配置され、接着剤層４が心材層２の裏面（厚み方向の他方面）に配置されているが、本発明の補強シートは、これに限定されない。
【０２３０】
表層３と心材層２との間、および／または、接着剤層４と心材層２との間に、基材を配置することができる。基材として、例えば、ガラスクロス、カーボンクロス、合成樹脂不織布（例えば、ポリプロピレン樹脂不織布、ポリエチレン樹脂不織布、エステル系樹脂不織布など）、金属箔、短繊維のカーボンファイバー、短繊維のガラスファイバー、ポリエステルフィルムなどが挙げられる。
【０２３１】
また、表層３と心材層２との間に、接着剤層４と同様に構成される接着剤層を配置することもできる。
【０２３２】
これら変形例によっても、第１実施形態と同様の作用効果を奏することができる。
【０２３３】
また、第１実施形態、第２実施形態および変形例は、適宜組み合わせることができる。
【実施例】
【０２３４】
以下に、実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限（「以下」、「未満」として定義されている数値）または下限（「以上」、「超過」として定義されている数値）に代替することができる。【０２３５】
（実施例１〜５）
１．表層の準備
同一の繊維方向に延び、互いに略平行となるように繊維方向と直交する方向に並ぶ複数のカーボン繊維（ＣＦＵＤ、繊維目付１００ｇ／ｍ２）と、複数のカーボン繊維に含浸されるエポキシ樹脂（表層樹脂、含有割合３３質量％）とを備える一方向繊維樹脂複合シート（東レ社製、厚み０．１０ｍｍ）を、表１に示す個数準備した。なお、各一方向繊維樹脂複合シートの引張強度は、表層樹脂が硬化状態であるときに、２５００ＭＰａであった。【０２３６】
そして、複数の一方向繊維樹脂複合シートを、互いに隣り合う一方向繊維樹脂複合シートの繊維方向が直交するように積層した。その後、複数の一方向繊維樹脂複合シートを、厚み方向の外側から挟むようにプレスして、表層を調製した。【０２３７】
２．心材層の準備
マトリックス樹脂と、エラストマーと、充填材と、潜在性硬化剤とを表１に示す処方にて、ミキシングロールによって混練して、樹脂組成物を調製した。混練時間は、５分であり、混練温度は、１２０℃であった。【０２３８】
その後、樹脂組成物を、２つの剥離紙の間に挟みこみ、プレス成型によって圧延して、表１に示す厚みを有する心材層を準備した。なお、心材層における心材樹脂は、未硬化状態であった。また、心材樹脂が硬化状態であるときの心材層のヤング率を表１に示す。【０２３９】
３．接着剤層の準備
次の各成分を配合し、ミキシングロールで混練することにより混練物（熱硬化性樹脂組成物）を調製した。なお、この混練においては、まず、エポキシ樹脂、ゴム変性エポキシ樹脂、充填材、靭性付与剤を、１２０℃に加熱したミキシングロールで混練した後、この混練物を、６０〜１００℃に冷却し、さらに、潜在性硬化剤を加えて、ミキシングロールで混練して、混練物を得た。【０２４０】
ビスフェノールＡ型エポキシ樹脂（商品名：エピコート（登録商標）♯８３４、エポキシ当量２７０ｇ／ｅｑ．、三菱ケミカル社製）・・・５０質量部、
液状ＣＴＢＮ変性エポキシ樹脂（商品名：ＥＰＲ１４１５−１、エポキシ当量４００ｇ／ｅｑ．、ＡＤＥＫＡ社製）  ・・・  ３５質量部、
固形ＣＴＢＮ変性エポキシ樹脂（商品名：ＨｙｐｏｘＲＫ８４Ｌ、エポキシ当量１２００〜１８００ｇ／ｅｑ．、ＣＶＣ  Ｓｐｅｃｉａｌｔｙ  Ｃｈｅｍｉｃａｌｓ社製）・・・  １５質量部、
尿素系化合物：３−（３，４−ジクロロフェニル）−１，１−ジメチルウレア（商品名：ＤＣＭＵ、保土ヶ谷化学社製）  ・・・  ２質量部、
ジシアンジアミド（商品名：ＤＤＡ−５０、ＣＶＣ  Ｓｐｅｃｉａｌｔｙ  Ｃｈｅｍｉｃａｌｓ社製）・・・  ５質量部、
疎水性シリカ：ジメチルシリコーンオイル表面処理シリカ（商品名：ＡＥＲＯＪＩＬ  ＲＹ２００、平均粒子径１２μｍ、日本アエロジル社製）・・・  ２質量部、
ガラスパウダー：ガラス粉（商品名：ＰＦ７０Ｅ−００１、比重２．５８、平均繊維長１０．５μｍ、日東紡社製）・・・  ２０質量部
次いで、得られた混練物を、剥離紙に挟んだ状態でプレス成形により、厚み０．１ｍｍに圧延して熱硬化性樹脂層を形成した。【０２４１】
その後、熱硬化性樹脂層の一方面の剥離紙を剥がし、厚み１３０μｍの不織布（商品名：８００４、日精社製）の両面に、熱硬化性樹脂層をヒートプレス（５０℃）にて貼着し、熱硬化性樹脂層および基材の合計の厚みを０．２ｍｍとすることにより、両面接着テープを準備した。【０２４２】
４．心材層に対する表層および接着剤層の貼り付け
次いで、心材層の表面に表層を配置して、表層が心材層に向かうようにプレスした。これにより、表層を心材層に貼り付けた。【０２４３】
また、心材層の裏面に両面接着テープを配置して、両面接着テープが心材層に向かうようにプレスした。これにより、両面接着テープを心材層に貼り付けて、接着剤層を形成した。【０２４４】
以上によって、心材層と、表層と、接着剤層とを備える補強シートを製造した。【０２４５】
（比較例１）
心材層の準備における樹脂組成物の混練時間を３０分に変更したこと以外は、実施例１と同様にして、補強シートを製造した。【０２４６】
（比較例２）
心材層の準備における樹脂組成物の混練において、発泡剤をさらに添加したこと以外は、実施例１と同様にして、補強シートを製造した。【０２４７】
評価
（心材層の硬化物の断面におけるボイドの面積比率の測定）
各実施例および各比較例の心材層を、１８０℃において３０分間加熱して、完全に硬化させた。次いで、硬化後の心材層を包埋用樹脂（エポキシ樹脂）に包埋した。次いで、心材層の断面が露出するように、精密切断機により、包埋用樹脂に包埋された心材層を切断して、サンプルを調製した。【０２４８】
次いで、露出する心材層の断面を、機械研磨法により研磨した。【０２４９】
次いで、各心材層の断面画像を金属顕微鏡により撮影した。【０２５０】
次いで、各心材層断面の金属顕微鏡画像を、画像解析ソフト（アメリカ国立衛生研究所製、ＩｍａｇｅＪ）により解析して、二値化した。【０２５１】
実施例１の心材層断面の金属顕微鏡画像（倍率：５０倍）を図７Ａに示し、実施例１の心材層断面の二値化後の金属顕微鏡画像を図７Ｂに示す。実施例５の心材層断面の金属顕微鏡画像（倍率：５０倍）を図７Ｃに示し、実施例５の心材層断面の二値化後の金属顕微鏡画像を図７Ｄに示す。【０２５２】
比較例１の心材層断面の金属顕微鏡画像（倍率：５０倍）を図８Ａに示し、比較例１の心材層断面の二値化後の金属顕微鏡画像を図８Ｂに示す。比較例２の心材層断面の金属顕微鏡画像（倍率：５０倍）を図８Ｃに示し、比較例２の心材層断面の二値化後の金属顕微鏡画像を図８Ｄに示す。【０２５３】
次いで、各心材層断面の金属顕微鏡画像の解析結果から、各心材層の硬化物の断面におけるボイドの面積比率を算出した。その結果を表１に示す。【０２５４】
（心材層の硬化物の単位断面積あたりのドメインの数の測定、心材層の硬化物の断面におけるドメインの面積比率およびドメインの平均寸法の測定）
ボイドの面積比率の測定と同様にして、各実施例および各比較例の心材層の断面が露出するサンプルを調製し、上記の条件にて、露出する心材層の断面を研磨した。【０２５５】
次いで、各心材層の断面において、エラストマーを四酸化オスミウムによって染色した。【０２５６】
次いで、染色後の各心材層の断面画像をＳＥＭ（走査電子顕微鏡）により撮影した後、各心材層断面のＳＥＭ画像を、画像解析ソフト（アメリカ国立衛生研究所製、ＩｍａｇｅＪ）により解析して二値化した。【０２５７】
なお、ＳＥＭは、２０，０００倍での観察（観察面積：２６．５６μｍ２）を基本とし、２０，０００倍観察でエラストマーのドメイン数が５を超えない場合に、１０００倍（観察面積：１０，６２３４μｍ２）へ倍率を下げて観察した。【０２５８】
また、観察方法（観察場所）としては、観察面積に占める充填材の面積が最小となる場所を選ぶ。【０２５９】
実施例１の心材層断面のＳＥＭ画像（倍率：２０，０００倍）を図９Ａに示し、実施例１の心材層断面の二値化後のＳＥＭ画像を図９Ｂに示す。実施例２の心材層断面のＳＥＭ画像（倍率：２０，０００倍）を図９Ｃに示し、実施例２の心材層断面の二値化後のＳＥＭ画像を図９Ｄに示す。【０２６０】
実施例３の心材層断面のＳＥＭ画像（倍率：２０，０００倍）を図１０Ａに示し、実施例３の心材層断面の二値化後のＳＥＭ画像を図１０Ｂに示す。実施例４の心材層断面のＳＥＭ画像（倍率：１０００倍）を図１０Ｃに示し、実施例４の心材層断面の二値化後のＳＥＭ画像を図１０Ｄに示す。実施例５の心材層断面のＳＥＭ画像（倍率：１０００倍）を図１０Ｅに示し、実施例５の心材層断面の二値化後のＳＥＭ画像を図１０Ｆに示す。【０２６１】
次いで、各心材層断面のＳＥＭ画像の解析結果から、心材層の硬化物の断面におけるドメインの面積比率およびドメインの平均寸法（楕円近似長軸および楕円近似短軸）を算出した。その結果を表１に示す。なお、実施例１の心材層断面では、ドメインの楕円近似が不可であった。【０２６２】
また、実施例１〜３の心材層断面のＳＥＭ画像（倍率：２０，０００倍）の解析結果から、実施例１〜３の心材層の硬化物の断面積２６．５６μｍ２あたりのドメインの数を算出した。その結果を表１に示す。なお、実施例１の心材層断面では、ドメインの楕円近似が不可であり、ドメイン数の算出ができなかった。【０２６３】
また、実施例４および５の心材層断面のＳＥＭ画像（倍率：１０００倍）の解析結果から、実施例４および５の心材層の硬化物の断面積１０，６２４μｍ２あたりのドメインの数を算出した。その結果を表１に示す。【０２６４】
（最大曲げ試験力の測定）
各実施例および各比較例の補強シートを、幅２５ｍｍ、長さ１５０ｍｍの矩形状に切り出した。【０２６５】
次いで、金属板（ＳＰＣＣ、厚み０．８ｍｍ、幅２５ｍｍ、長さ１５０ｍｍ）の表面の油分を、トルエンによって除去した後、各補強シートを金属板に配置した。【０２６６】
次いで、各補強シートが配置された金属板を、１８０℃に加熱した平板熱プレスによって、１５０秒間プレスした。そして、熱風乾燥機によって、１８０℃、３０分間加熱して、接着剤と、心材樹脂と、表層樹脂とを硬化させた。これによって、各補強シートが金属板に接着された。【０２６７】
その後、得られた各サンプルの最大曲げ試験力（曲げ試験における荷重の最大値）を、曲げ試験機（商品名：テクノグラフＴＧ−５ｋＮ（ロードセル：ＴＣ３Ｄ−２ｋＮ）、Ｍｉｎｅｂｅａ社製）によって、下記の試験条件において測定した。
試験条件：  ３点曲げ方式、支点間距離＝１００ｍｍ、試験速度５ｍｍ／ｍｉｎ、室温（２３℃）および１００℃。【０２６８】
そして、室温（２３℃）における曲げ強度を以下の基準により評価するとともに、１００℃における曲げ強度を以下の基準により評価した。
×：室温（２３℃）における最大曲げ試験力が４００Ｎ未満。
△：室温（２３℃）における最大曲げ試験力が４００Ｎ以上５００Ｎ未満。
○：室温（２３℃）における最大曲げ試験力が５００Ｎ以上６００Ｎ未満。
◎：室温（２３℃）における最大曲げ試験力が６００Ｎ以上。
×：１００℃における最大曲げ試験力が１５０Ｎ未満。
△：１００℃における最大曲げ試験力が１５０Ｎ以上２００Ｎ未満。
○：１００℃における最大曲げ試験力が２００Ｎ以上３００Ｎ未満。
◎：１００℃における最大曲げ試験力が３００Ｎ以上。【０２６９】
その結果を表１に示す。【０２７０】
また、各温度（２３℃および１００℃）での曲げ強度試験後のサンプルの厚み（金属板、接着剤、心材樹脂および表層樹脂の厚みの総和）を、厚み（硬化後）として表１に示す。【０２７１】
【表１】
2019066022.tif 000004
【０２７２】
表１中の略号の詳細を下記する。【０２７３】
ＪＥＲ  ８２８：未変性エポキシ樹脂、未硬化状態、エポキシ当量１８４ｇ／ｅｑ〜１９４ｇ／ｅｑ、三菱ケミカル社製、
ＪＥＲ  ８３４：未変性エポキシ樹脂、未硬化状態、エポキシ当量２３０ｇ／ｅｑ〜２７０ｇ／ｅｑ、三菱ケミカル社製、
ＥＰＲ２０００：ＣＴＢＮ変性エポキシ樹脂、未硬化状態、エポキシ当量２１５ｇ／ｅｑ、ＡＤＥＫＡ社製、
ＨｙｐｏｘＲＡ８４０：ＣＴＢＮ変性エポキシ樹脂、未硬化状態、エポキシ当量３５０ｇ／ｅｑ、ＣＶＣ  ＳｐｅｃｉａｌｔｙＣｈｅｍｉｃａｌｓ社製、
ＨｙｐｏｘＲＫ８４Ｌ：ＣＴＢＮ変性エポキシ樹脂、未硬化状態、エポキシ当量１２００〜１８００ｇ／ｅｑ、ＣＶＣ  ＳｐｅｃｉａｌｔｙＣｈｅｍｉｃａｌｓ社製、
ゼフィアックＦ３５１：コアシェル型ゴム粒子（コア部  ＮＢＲ、シェル部  アクリル系ポリマー）、アイカ工業社製、
メタブレンＣ２２３Ａ：コアシェル型ゴム粒子（コア部  ＭＢＳ、シェル部  アクリル系ポリマー）、三菱ケミカル社製、
タフデン２００３：ゴム、ムーニー粘度（ＭＬ１＋４、ａｔ１００℃）３３、ベール状、旭化成社製、
Ｋｒｙｎａｃ  ３３４５Ｆ：ゴム、ムーニー粘度（ＭＬ１＋４、ａｔ１００℃）４５±５、ベール状、Ｌａｎｘｅｓｓ社製、
ＣａＣＯ３：重質炭酸カルシウム、真密度２．７ｇ／ｃｍ３、丸尾カルシウム社製、
Ｓ−６０ＨＳ：中空ガラス、平均粒子径３０μｍ、真密度０．６ｇ／ｃｍ３、３Ｍ社製、
ＤＣＭＵ−９９：尿素系化合物、３−（３，４−ジクロロフェニル）−１，１−ジメチルウレア、保土ヶ谷化学社製、
ＤＤＡ−５０：ジシアンジアミド、ＣＶＣ  Ｓｐｅｃｉａｌｔｙ  Ｃｈｅｍｉｃａｌｓ社製、
ＮＴ−Ｎ：永和化成工業社製。【０２７４】
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０２７５】
本発明の補強シートおよび補強キットは、各種産業製品に使用される金属板の補強に適用することができ、例えば、輸送機械に用いられる金属板、家電製品に用いられる金属板などの補強に好適に用いられる。本発明の補強部材は、各種産業製品に適用することができ、例えば、輸送機械、家電製品などに好適に用いられる。
【符号の説明】
【０２７６】
１      補強シート
２      心材層
３      表層
４      接着剤層
６      金属板
７      補強シート
８      補強キット
１０    補強部材
１１    補強部材
２０    充填材
２１    心材樹脂
２２    マトリックス樹脂
２３    ドメイン
２４    ボイド
３０    一方向繊維樹脂複合シート
【図１】
2019066022.tif 000005
【図２】
2019066022.tif 000006
【図３】
2019066022.tif 000007
【図４】
2019066022.tif 000008
【図５】
2019066022.tif 000009
【図６】
2019066022.tif 000010
【図７】
2019066022.tif 000011
【図８】
2019066022.tif 000012
【図９】
2019066022.tif 000013
【図１０】
2019066022.tif 000014
【国際調査報告】
2019066022.tif 000015
2019066022.tif 000016
2019066022.tif 000017
2019066022.tif 000018